FR 3067033 A1 20181207 FR 1754922 A 20170602 1 COMPOSITION À BASE DE POLYAMIDE POUR DES TUYAUX DE LIQUIDE DE REFROIDISSEMENT La présente invention concerne l'utilisation d'une composition comprenant au moins un copolyamide semi-cristallin comprenant au moins un motif minoritaire issu en particulier de la polycondensation d'au moins une diamine avec un dimère d'acide gras, comme couche d'étanchéité dans un tuyau, en particulier flexible, contenant un liquide de refroidissement. L'invention concerne aussi les structures ou tuyaux obtenus à partir desdites compositions. Dans le domaine automobile, et notamment dans le secteur du « cooling », c'est-à- dire dans le secteur du refroidissement, il est recherché des matériaux, qui tiennent à une température élevée, c'est-à-dire à une température supérieure à 130°C. En effet, les constructeurs automobiles construisent des moteurs de plus en plus confinés, dans et autour desquels la température de l'air ambiant est de plus en plus élevée. La température de l'air environnant le moteur est en hausse pour des raisons de rendement et de bruit. C'est notamment le cas des moteurs diesel à injection directe à rampe commune. Dans le cas de tubes thermoplastiques à base de polyamide véhiculant le liquide de refroidissement, la face externe est au contact de l'air chaud et la face interne au contact des liquides agressifs. La température externe plus élevée tendra à augmenter la température du liquide, rendant ce dernier encore plus agressif vis à vis du matériau thermoplastique du tube. La résistance au vieillissement face aux liquides, tels que le liquide de refroidissement doit donc être améliorée. Ces liquides, sous l'effet de températures plus élevées, sont particulièrement sensibles à l'oxydation et à la dégradation. Il en résulte typiquement la formation de peroxydes, qui se décomposent en radicaux libres, qui eux-mêmes agressent la matière polymère de la pièce automobile en contact avec ledit liquide. Ces préoccupations visent notamment, de manière non limitative, les structures se présentant sous la forme de tubes utilisés pour la circulation des liquides agressifs, tels les liquides de refroidissement, les liquides de frein, les pièces situées à proximité du moteur ou encore les structures telles que des réservoirs. Pour améliorer la résistance au vieillissement thermique de telles structures, ces dernières sont généralement réalisées à partir de compositions comprenant un polymère, 3067033 2 classiquement un polyamide, différents additifs comme un plastifiant, du modifiant choc et un stabilisant. Ainsi, il serait intéressant de trouver un matériau résistant possédant une excellente tenue au vieillissement au contact de fluides agressifs. 5 Le document US 2008/0038499 décrit une composition comprenant un copolyamide semi-aromatique particulier et une polyoléfine pour la fabrication de tubes d'eau destinés aux automobiles. Le brevet FR 1 395 076 décrit des compositions à base d'acides gras dimérisés présentant une faible absorption d'eau. Les compositions exemplifiées contiennent une 10 fraction molaire très importante en acide gras dimérisés. Ni la résistance à l'hydrolyse, ni l'application « cooling », ne sont mentionnées. Les demandes internationales WO 2006/047775 et WO 2007/044573 décrivent toutes deux des compositions copolyamides résistantes à l'hydrolyse contenant des comonomères minoritaires contenant un cycle aromatique ou alicyclique. Cependant, ces 15 compositions ne permettent pas d'améliorer significativement la tenue à l'hydrolyse du PA11. La demande internationale W02008104719 décrit des compositions A/(diamine en Cz).(diacide en Cw) dans laquelle Cw peut être un dimère d'acide gras. Ces produits sont utilisés en tant qu'adhésifs et ni la résistance à l'hydrolyse, ni l'application « cooling », ne sont mentionnées. 20 Le brevet FR3010408 décrit des copolyamides à base de dimères d'acides gras. Ce brevet revendique une utilisation pour des articles de sport mais l'application « cooling » n'est pas mentionnée. Les compositions utilisées aujourd'hui conduisent à des durées de vie de 400h environ. De ce fait, ces pièces nécessitent d'être changées régulièrement. Il existe également 25 des tubes multicouches formés d'une couche barrière aux fluides en interne, généralement à base de polymères fluorés, et une couche résistante thermiquement en extérieur. Ces structures présentent une durée de vie beaucoup plus longues, mais l'utilisation de matériau fluoré est extrêmement coûteuse et ce sont des matériaux difficiles à transformer. Ainsi, il existe un réel besoin de trouver de nouvelles compositions permettant de 30 réaliser des pièces présentant simultanément à l'extérieur une résistance améliorée à haute 3067033 3 température, telle que par exemple entre 130 à 175°C et à l'intérieur une résistance améliorée aux liquides agressifs, notamment à haute températures, telles que 80 à 130°C, tout en conservant un coût de production raisonnable. Un premier objet de l'invention est donc l'utilisation d'une composition comprenant 5 au moins un copolyamide semi-cristallin comprenant au moins un motif minoritaire issu en particulier de la polycondensation d'au moins une diamine avec un dimère d'acide gras, comme couche d'étanchéité dans un tuyau, en particulier flexible, contenant un liquide de refroidissement. Un second objet concerne les structures ou tuyaux obtenus à partir desdites 10 compositions. UTILISATION La présente invention concerne l'utilisation d'une composition comprenant au moins un polyamide, dont l'un au moins dudit polyamide est un copolyamide semi-cristallin comprenant au moins un motif minoritaire issu de la polycondensation : 15 d'au moins une diamine avec au moins un acide gras polymérisé, en particulier un dimère d'acide gras, ou d'au moins un dimère diamine avec au moins un acide dicarboxylique, ou d'au moins un dimère aminoacide, en particulier issu de la polycondensation : 20 d'au moins une diamine avec au moins un acide gras polymérisé, en particulier un dimère d'acide gras, ou d'au moins un dimère diamine avec au moins un acide dicarboxylique, ou leur mélanges, comme couche d'étanchéité dans un tuyau, en particulier flexible, contenant un 25 liquide de refroidissement. Les Inventeurs ont trouvé de façon tout à fait inattendue que l'utilisation d'un copolyamide semi-cristallin comprenant au moins un motif minoritaire à base d'un acide gras polymérisé ou d'un dimère diamine ou d'un dimère aminoacide permettait d'obtenir des compositions qui présentent de bonnes propriétés d'extrusion, une meilleure tenue 3067033 4 thermique ainsi qu'une température de service des tuyaux améliorée et donc une meilleure résistance à l'hydrolyse. Dans toute la description, sauf indication contraire, tous les pourcentages indiqués sont des pourcentages en poids. 5 L'expression "composition comprenant au moins un polyamide, dont l'un au moins est un copolyamide semi-cristallin comprenant au moins un motif minoritaire ... » signifie que la composition peut comprendre : - un seul polyamide, et dans ce cas, ledit polyamide ne peut être que le copolyamide semi-cristallin comprenant au moins un motif minoritaire, 10 -deux polyamides, et dans ce cas, l'un des polyamides est le copolyamide semi- cristallin comprenant au moins un motif minoritaire et l'autre peut être n'importe quel autre polyamide, à savoir un polyamide semi-cristallin ou amorphe, homopolyamide ou copolyamide, ou bien les deux polyamides sont des copolyamides semi-cristallin différents l'un de l'autre et comprenant au moins un motif minoritaire, 15 - trois polyamides, et dans ce cas, l'un des polyamides est le copolyamide semi- cristallin comprenant au moins un motif minoritaire et les deux autres peuvent être n'importe quel autre polyamide, à savoir un polyamide semi-cristallin ou amorphe, homopolyamide ou copolyamide, ou bien, deux des polyamides correspondent chacun à un copolyamide semicristallin différent l'un de l'autre et comprenant chacun au moins un motif minoritaire, et le 20 troisième polyamide correspond à n'importe quel autre polyamide, à savoir un polyamide semi-cristallin ou amorphe, homopolyamide ou copolyamide, - plus de trois polyamides, et dans ce cas, le ou les polyamides additionnels, par rapport à la précédente possibilité à trois polyamides, est (sont) choisi(s) parmi un copolyamide semi-cristallin, différent du ou des autres copolyamide(s) semi-cristallin(s) et 25 comprenant au moins un motif minoritaire, et un autre polyamide, à savoir un polyamide semi-cristallin ou amorphe, homopolyamide ou copolyamide différent du ou des autres. Copolyamide semi-cristallin L'expression "copolyamide semi-cristallin" couvre les copolyamides qui présentent à la fois une température de transition vitreuse Tg et une température de fusion Tf. 3067033 5 La Tg et la Tf peuvent être déterminées respectivement selon la norme ISO 11357-2 :2013 et 11357-3 :2013. La nomenclature utilisée pour définir les polyamides est décrite dans la norme ISO 1874-1:1992 "Plastiques -- Matériaux polyamides (PA) pour moulage et extrusion -- Partie 1: 5 Désignation", notamment en page 3 (tableaux 1 et 2) et est bien connue de l'homme du métier. Un copolyamide semi-cristallin, au sens de l'invention, désigne un copolyamide qui présente une température de fusion (Tf) en DSC selon la norme ISO 11357-3 de 2013, et une enthalpie de cristallisation lors de l'étape de refroidissement à une vitesse de 20K/min en DSC 10 mesurée selon la norme ISO 11357-3 de 2013 supérieure à 30 J/g, de préférence supérieure à 40 J/g. Le copolyamide semi-cristallin comprend un motif minoritaire qui peut être issu de la polycondensation d'au moins une diamine avec au moins un acide gras polymérisé, en particulier un dimère d'acide gras. 15 Par conséquent ledit copolyamide est de structure AM-acide gras polymérisé dans laquelle A est un motif qui résulte de la condensation : - d'un lactame en C6 à C12, - d'un acide alpha,omega-aminocarboxylique aliphatique en C6 à C12, - d'une diamine en Ca et d'un diacide en Cb. 20 Lorsque le polyamide est un motif répondant à la formule (diamine en Ca).(diacide en Cb) Ca et Cb désignant le nombre d'atomes de carbone respectivement dans la diamine et le diacide, le motif (diamine en Ca) est choisi parmi les diamines aliphatiques, linéaires ou ramifiés, les diamines cycloaliphatiques et les diamines alkylaromatiques. Lorsque la diamine est aliphatique et linéaire, de formule H2N-(CH2)a-NH2, le 25 monomère (diamine en Ca) est préférentiellement choisi parmi la butanediamine (a=4), la pentanediamine (a=5), l'hexanediamine (a=6), l'heptanediamine (a=7), l'octanediamine (a=8), la nonanediamine (a=9), la décanediamine (a=10), l'undécanediamine (a=11), la dodécanediamine (a=12), la tridécanediamine (a=13), la tetradécanediamine (a=14), l'hexadécanediamine (a=16), l'octadécanediamine (a=18), l'octadécènediamine (a=18), 30 l'eicosanediamine (a=20), la docosanediamine (a=22). 3067033 6 Lorsque la diamine est aliphatique et ramifiée, elle peut comporter un ou plusieurs substituants méthyle ou éthyle sur la chaîne principale. Par exemple, le monomère (diamine en Ca) peut avantageusement être choisi parmi la 2,2,4-trimethy1-1,6-hexanediamine, la 2,4,4- trimethy1-1,6-hexanediamine, le 1,3-diaminopentane, la 2-methy1-1,5-pentanediamine, la 2- 5 methy1-1,8-octanediamine. Lorsque le monomère (diamine en Ca) est cycloaliphatique, il est choisi parmi la bis(3,5- dialky1-4-aminocyclohexyl)methane, la bis(3,5-dialky1-4-aminocyclohexyl)ethane, la bis(3,5- dialky1-4-aminocyclo-hexyl)propane, la bis(3,5-dialky1-4-aminocyclo-hexyl)butane, la bis-(3- méthy1-4-aminocyclohexyl)-méthane (BMACM ou MACM), la p-bis(aminocyclohexyl)- 10 methane (PACM) et l'isopropylidenedi(cyclohexylamine) (PACP), l'isophoronediamine (a=10), la pipérazine (a=4), l'amino-éthylpipérazine. Il peut également comporter les squelettes carbonés suivants : norbornyl méthane, cyclohexylméthane, dicyclohexylpropane, di(méthylcyclohexyl), di(methylcyclohexyl) propane. Une liste non-exhaustive de ces diamines cycloaliphatiques est donnée dans la publication "Cycloaliphatic Amines" (Encyclopaedia of 15 Chemical Technology, Kirk-Othmer, 4th Edition (1992), pp. 386-405). Lorsque le monomère (diamine en Ca) est alkylaromatique, il est choisi parmi la 1,3- xylylène diamine et la 1,4-xylylène diamine. Le motif (diacide en Cb) est choisi parmi les diacides aliphatiques, linéaires ou ramifiés, les diacides cycloaliphatiques, les diacides aromatiques. 20 Dans toute la description, les expressions « diacide» ou « diacide carboxylique » ou « acide dicarboxylique » désignent le même produit. Lorsque le monomère (diacide en Cb) est aliphatique et linéaire, il est choisi parmi l'acide succinique (b=4), l'acide pentanedioïque (b=5), l'acide adipique (b=6), l'acide heptanedioïque (b=7), l'acide octanedioïque (b=8), l'acide azélaïque (b=9), l'acide sébacique 25 (b=10), l'acide undécanedioïque (b=11), l'acide dodécanedioïque (b=12), l'acide brassylique (b=13), l'acide tetradécanedioïque (b=14), l'acide hexadécanedioïque (b=16), l'acide octadécanedioïque (b=18), l'acide octadécènedioïque (b=18), l'acide eicosanedioïque (b=20), l'acide docosanedioïque (b=22). Lorsque le diacide est cycloaliphatique, il peut comporter les squelettes carbonés 30 suivants : norbornyle, cyclohexyle, dicyclohexyle, dicyclohexylpro pane. Lorsque le diacide est aromatique, il est choisi parmi l'acide téréphtalique (noté T), isophtalique (noté 1) et les diacides naphtaléniques. 3067033 7 X est une diamine telle que définie ci-dessus pour la diamine en Cb. Les acides gras polymérisés désignent les composés produits à partir de réactions de couplage d'acides gras insaturés qui conduisent à des mélanges de produits portant deux fonctions acides (dénommés dimères acide) ou trois fonctions acides (dénommés trimères 5 acides). Les acides gras polymérisés sont commercialisés et notamment le produit de dénomination commerciale Pripol® commercialisé par la société Croda peut être utilisé ainsi que le produit de dénomination commerciale Empol® commercialisé par la société Cognis ou le produit de dénomination commerciale Unydime® commercialisé par la société Arizona 10 Chemical ou encore le produit de dénomination commerciale Radiacid® commercialisé par la société Oleon. Après séparation, les dimères d'acide gras sont obtenus majoritairement de 75% à plus de 98%, en mélange avec notamment le monomère, le 1 1/2 mère et le trimère correspondant. 15 Les dimères d'acide gras peuvent ensuite être transformés en dimères amine (par transformation des deux fonctions acides en fonction amine) ou en dimères aminoacide (par transformation d'une des fonctions acide en fonction amine. Le copolyamide semi-cristallin comprend un motif minoritaire qui peut aussi être issu de la polycondensation d'au moins un dimère diamine avec au moins un acide dicarboxylique. 20 Par conséquent ledit copolyamide est de structure A/dimère diamine-Y dans laquelle A est tel que défini ci-dessus. Le dimère diamine provient d'un dimère d'acide gras dans lequel les fonctions acides ont été transformées en fonctions amines. Y représente un acide dicarboxylique tel que défini pour le diacide en Cb. Le copolyamide semi-cristallin comprend un motif minoritaire qui peut être issu de la 25 polycondensation d'au moins un dimère aminoacide. Par conséquent ledit copolyamide est de structure A/dimère aminoacide dans laquelle A est tel que défini ci-dessus. Le dimère aminoacide provient d'un dimère d'acide gras dans lequel l'une des fonctions acides a été transformée en fonction amine. 3067033 8 La composition de l'invention est utilisée comme couche d'étanchéité dans un tuyau, en particulier flexible, contenant un liquide de refroidissement. Ces tuyaux servent à véhiculer un liquide refroidissement, tel qu'une solution à base d'alcool, en particulier l'éthylène glycol et/ou d'eau qui peut être utilisée dans le circuit de 5 refroidissement des moteurs) Le tuyau de l'invention n'est pas un tuyau hydraulique transportant de l'huile notamment minérale. Avantageusement, lorsque la composition comprend deux ou plus polyamides, ledit copolyamide semi-cristallin (ou la totalité des copolyamides) comprenant au moins un motif 10 minoritaire est majoritaire en poids par rapport à l'autre polyamide. Dans un autre mode de réalisation, la présente invention concerne l'utilisation d'une composition telle que définie ci-dessus, dans laquelle : ledit motif minoritaire comprend au moins l'une des formules suivantes : soit les restes d'un dimère d'acide gras de formule (I) suivante: 15 HO2C-(CH2)n (CH2)p-CO2H (I), - soit les restes d'un dimère diamine de formule (II) suivante : H2N-(CH2)n- (CH2)p-NH2 (II), 20 soit les restes d'un dimère amino acide de formule (III) suivante : H2N-(CH2)n-0-(CH2)p-CO2H (III), ou un mélange de celles-ci, dans lesquelles formules, indépendamment l'une de l'autre : n est compris de 1 à 10, en particulier 1 à 7, 25 p est compris de 1 à 10, en particulier 1 à 7, 0 correspond à une structure choisie parmi : \ / - R1-C-R2, 1 1 - R1-CH-CH-R2, 30 3067033 9 1 1 - R1-CH-(CH2),,-CH-R2, m étant compris de 1 à 5, dans lesquelles R1 et R2 représentent, indépendamment l'un de l'autre, H ou une chaîne alkyle en Ci à C12, en particulier en C7 à C11, 5 et 1 1 R1-CH-CH-R2, dans laquelle R1 et R2 sont cyclisés pour former une structure : 10 i) à un cycle de type R3 cyclohexane : R4 15 R3 ou phényle : R4 20 ii) à deux cycles de type 1,2,3,4-tétrahydronaphtalène R3 R4 ou de type bicyclo[4.4.0]décane : R3 R4 25 R3 et R4 étant dans les structures à un ou deux cycles des résidus alkyles en Cl à C10, en particulier C7 à C9, ou un mélange de celles-ci, le nombre total d'atomes de carbone dans le diacide de formule (I), la diamine de 30 formule (II) et l'aminoacide de formule (III) étant supérieur ou égale à 30, en particulier supérieur ou égal à 36, en particulier 36. Avantageusement, n est compris de 5 à 7. 3067033 10 Avantageusement, p est compris de 5 à 7. Avantageusement, n et p sont compris de 5 à 7. Dans un mode de réalisation avantageux, la présente invention concerne l'utilisation d'une composition telle que définie ci-dessus, dans laquelle : 5 ledit polyamide est constitué d'un copolyamide semi-cristallin, et ledit motif minoritaire comprend au moins l'une des formules suivantes : - soit les restes d'un dimère d'acide gras de formule (I) suivante: HO2C-(CH2)n (CH2)p-CO2H (I), 10 - soit les restes d'un dimère diamine de formule (II) suivante : H2N-(CH2)n- (CH2)p-NH2 (II), soit les restes d'un dimère amino acide de formule (III) suivante : H2N-(CH2)n-0-(CH2)p-CO2H (III), 15 ou un mélange de celles-ci, dans lesquelles formules, indépendamment l'une de l'autre : n est compris de 1 à 10, en particulier 1 à 7, p est compris de 1 à 10, en particulier 1 à 7, 0 correspond à une structure choisie parmi : \ / 20 - R1-C-R2, 1 1 - R1-CH-CH-R2, 1 1 - Ri-CH-(CH2)n-,-CH-R2, m étant compris de 1 à 5, 25 dans lesquelles R1 et R2 représentent, indépendamment l'un de l'autre, H ou une chaîne alkyle en Ci à C12, en particulier en C7 à C11, et 1 1 R1-CH-CH-R2, N----...----- 30 dans laquelle R1 et R2 sont cyclisés pour former une structure : 3067033 11 i) à un cycle de type R3 5 cyclohexane : R4 R3 10 ou phényle : R4 ii) à deux cycles de type 1,2,3,4-tétrahydronaphtalène : R3 R4 15 ou de type bicyclo[4.4.0]décane : R3 R4 R3 et R4 étant dans les structures à un ou deux cycles des résidus alkyles en Cl à C10, en particulier C7 à C9, 20 ou un mélange de celles-ci, le nombre total d'atomes de carbone dans le diacide de formule (I), la diamine de formule (II) et l'aminoacide de formule (III) étant supérieur ou égale à 30, en particulier supérieur ou égal à 36, en particulier 36. Dans un mode de réalisation avantageux, la présente invention concerne l'utilisation 25 d'une composition telle que définie ci-dessus, dans laquelle : ledit polyamide est constitué d'un copolyamide semi-cristallin, et ledit motif minoritaire comprend les restes d'un dimère d'acide gras de formule (I) suivante: HO2C-(CH2 (CH2)p-CO2H (I), 30 dans laquelle formule (I): n est compris de 1 à 10, en particulier 1 à 7, p est compris de 1 à 10, en particulier 1 à 7, 3067033 12 0 correspond à une structure choisie parmi : \ / - R1-C-R2, 1 1 5 - R1-CH-CH-R2, 1 1 - Ri-CH-(CH2),,-CH-R2, m étant compris de 1 à 5, dans lesquelles R1 et R2 représentent, indépendamment l'un de l'autre, H ou une chaîne alkyle en Ci à C12, en particulier en C7 à C11, 10 et 1 I R1-CH-CH-R2, dans laquelle R1 et R2 sont cyclisés pour former une structure : 15 i) à un cycle de type R3 cyclohexane : R4 20 R3 ou phényle : R4 25 ii) à deux cycles de type 1,2,3,4-tétrahydronaphtalène R3 R4 ou de type bicyclo[4.4.0]décane : R3 30 R4 R3 et R4 étant dans les structures à un ou deux cycles des résidus alkyles en Cl à C10, en particulier C7 à C9, ou un mélange de celles-ci, 3067033 13 le nombre total d'atomes de carbone dans le diacide de formule (I) étant supérieur ou égale à 30, en particulier supérieur ou égal à 36, en particulier 36. Dans un mode de réalisation avantageux, la présente invention concerne l'utilisation d'une composition telle que définie ci-dessus, dans laquelle le tuyau est un tuyau flexible. 5 Dans un mode de réalisation avantageux, la présente invention concerne l'utilisation d'une composition telle que définie ci-dessus, dans laquelle le copolyamide est un copolyamide aliphatique. Les inventeurs ont trouvé de manière inattendue que la présence de chaînes latérales aliphatique longues greffées sur la chaîne principale permettait de retarder le moment ou la 10 dégradation hydrolytique rend le PA fragile et cassant. Il faut noter l'importance du greffage des chaînes latérales sur la chaine principale. En effet, le greffage d'une chaine latérale sur l'azote des monomères aminoacides, lactame et diamine conduit à une composition présentant une grande sensibilité à l'hydrolyse. Dans un mode de réalisation avantageux, la présente invention concerne l'utilisation 15 d'une composition telle que définie ci-dessus, dans laquelle la viscosité en solution de la composition, telle que déterminée selon la norme ISO 307:2007 dans le m-crésol à une température de 20°C, est supérieure à 1, en particulier supérieure à 1,2. Avantageusement, le polyamide de ladite composition dont la viscosité est supérieure à 1, en particulier supérieure à 1,2, a une teneur équilibrée en fins de chaînes NH2 20 et COOH (l'écart entre ces deux fonctions sera préférentiellement inférieur à 20 u.eq/g en excès de NH2 ou de COOH tel que déterminé par potentiométrie. Dans un mode de réalisation avantageux, la présente invention concerne l'utilisation d'une composition telle que définie ci-dessus, dans laquelle la Tf de la composition est 25 supérieure à 170°C, telle que déterminée selon la norme ISO 11357-3 :2013 à une vitesse de 20K/min en DSC. Dans un mode de réalisation avantageux, la présente invention concerne l'utilisation d'une composition telle que définie ci-dessus, dans laquelle au moins l'un des autres motifs 3067033 14 dudit copolyamide est un motif A choisi parmi un motif obtenu à partir d'un aminoacide en C6 à C12, un motif obtenu à partir d'un lactame en C6 à C12, et un motif répondant à la formule (diamine aliphatique en Ca).(diacide aliphatique en Cb), avec a représentant le nombre d'atomes de carbone de la diamine et b représentant le nombre d'atome de carbone du 5 diacide, a et b étant chacun compris entre 4 et 36, notamment entre 4 et 22. Avantageusement, la proportion molaire dudit au moins motif minoritaire dans le copolyamide semi-cristallin est de 1 à 20%, en particulier de 1 à 10%, notamment de 2 à 10% par rapport à la somme de tous les motifs dudit copolyamide. Un taux de motif minoritaire supérieur à 20% s'accompagne d'un abaissement du point 10 de fusion et de la cristallinité qui peuvent s'avérer néfastes à l'application visée. Un taux de motif minoritaire inférieur à 1% ne permet pas d'obtenir une amélioration de la tenue à l'hydrolyse. Dans un mode de réalisation avantageux, la présente invention concerne l'utilisation d'une composition telle que définie ci-dessus, dans laquelle : 15 ledit polyamide est constitué d'un copolyamide semi-cristallin, et ledit motif minoritaire, en proportion molaire dans le copolyamide semi-cristallin comprise de 1 à 20%, en particulier de 1 à 10%, notamment de 2 à 10% par rapport à la somme de tous les motifs dudit copolyamide, comprend au moins l'une des formules suivantes : 20 - soit les restes d'un dimère d'acide gras de formule (I) suivante: HO2C-(CH2)n (CH2)p-CO2H (I), - soit les restes d'un dimère diamine de formule (II) suivante : H2N-(CH2)n- (CH2)p-NH2 (II), 25 soit les restes d'un dimère amino acide de formule (III) suivante : H2N-(CH2)n-0-(CH2)p-CO2H (III), ou un mélange de celles-ci, dans lesquelles formules, indépendamment l'une de l'autre : 3067033 15 n est compris de 1 à 10, en particulier 1 à 7, p est compris de 1 à 10, en particulier 1 à 7, (D correspond à une structure choisie parmi : \ / 5 - R1-C-R2, 1 1 - R1-CH-CH-R2, 1 1 - Ri-CH-(CH2),,-CH-R2, m étant compris de 1 à 5, 10 dans lesquelles R1 et R2 représentent, indépendamment l'un de l'autre, H ou une chaîne alkyle en Ci à C12, en particulier en C7 à C11, et 1 1 R1-CH-CH-R2, 15 dans laquelle R1 et R2 sont cyclisés pour former une structure : i) à un cycle de type R3 20 cyclohexane : R4 25 30 R3 ou phényle : ii) à deux cycles de type 1,2,3,4-tétrahydronaphtalène R3 ou de type bicyclo[4.4.0]décane : R3 R4 R4 R4 R3 et R4 étant dans les structures à un ou deux cycles des résidus alkyles en Cl à C10, en particulier C7 à C9, 3067033 16 ou un mélange de celles-ci, le nombre total d'atomes de carbone dans le diacide de formule (I), la diamine de formule (II) et l'aminoacide de formule (III) étant supérieur ou égale à 30, en particulier supérieur ou égal à 36, en particulier 36, 5 et au moins l'un des autres motifs dudit copolyamide est un motif A choisi parmi un motif obtenu à partir d'un aminoacide en C6 à C12, un motif obtenu à partir d'un lactame en C6 à C12, et un motif répondant à la formule (diamine aliphatique en Ca).(diacide aliphatique en Cb), avec a représentant le nombre d'atomes de carbone de la diamine et b représentant le nombre d'atome de carbone du diacide, a et b étant 10 chacun compris entre 4 et 36, notamment entre 4 et 22. Dans un mode de réalisation avantageux, la présente invention concerne l'utilisation d'une composition telle que définie ci-dessus, dans laquelle : ledit polyamide est constitué d'un copolyamide semi-cristallin, et ledit motif minoritaire, en proportion molaire dans le copolyamide semi-cristallin 15 comprise de 1 à 20%, en particulier de 1 à 10%, notamment de 2 à 10% par rapport à la somme de tous les motifs dudit copolyamide, comprend les restes d'un dimère d'acide gras de formule (I) suivante: HO2C-(CH2 (CH2)p-CO2H (I), 20 dans laquelle formule : n est compris de 1 à 10, en particulier 1 à 7, p est compris de 1 à 10, en particulier 1 à 7, 0 correspond à une structure choisie parmi : \ / - R1-C-R2, 25 1 1 - R1-CH-CH-R2, 1 1 - Ri-CH-(CH2),,-CH-R2, m étant compris de 1 à 5, dans lesquelles R1 et R2 représentent, indépendamment l'un de l'autre, H ou 30 une chaîne alkyle en Ci à C12, en particulier en C7 à C11, 3067033 1 1 R1-CH-CH-R2, dans laquelle R1 et R2 sont cyclisés pour former une structure : 5 i) à un cycle de type R3 10 cyclohexane : R4 17 et R3 15 ou phényle : ii) à deux cycles de type 1,2,3,4-tétrahydronaphtalène R3 20 ou de type bicyclo[4.4.0]décane : R3 R4 R4 R4 R3 et R4 étant dans les structures à un ou deux cycles des résidus alkyles en Cl à C10, en particulier C7 à C9, 25 ou un mélange de celles-ci, le nombre total d'atomes de carbone dans le diacide de formule (I), la diamine de formule (II) et l'aminoacide de formule (III) étant supérieur ou égale à 30, en particulier supérieur ou égal à 36, en particulier 36, et au moins l'un des autres motifs dudit copolyamide est un motif A choisi parmi un motif 30 obtenu à partir d'un aminoacide en C6 à C12, un motif obtenu à partir d'un lactame en C6 à C12, et un motif répondant à la formule (diamine aliphatique en Ca).(diacide aliphatique en Cb), avec a représentant le nombre d'atomes de carbone de la diamine et b représentant le nombre d'atome de carbone du diacide, a et b étant chacun compris entre 4 et 36, notamment entre 4 et 22. 3067033 18 Dans un mode de réalisation avantageux, la présente invention concerne l'utilisation d'une composition telle que définie ci-dessus, dans laquelle ledit motif minoritaire est un motif X.diacide de formule (I), X étant une diamine aliphatique. Dans un mode de réalisation avantageux, la présente invention concerne l'utilisation 1 i 5 d'une composition telle que définie ci-dessus, dans laquelle correspond à R1-CH-CH-R2. Dans un mode de réalisation avantageux, la présente invention concerne l'utilisation d'une composition telle que définie ci-dessus, dans laquelle l'acide gras polymérisé comprend un dimère d'acide gras en proportion d'au moins 75% en poids, notamment d'au moins 92% en poids, en particulier d'au moins 95% en poids. 10 Dans un mode de réalisation avantageux, la présente invention concerne l'utilisation d'une composition telle que définie ci-dessus, dans laquelle : ledit polyamide est constitué d'un copolyamide semi-cristallin, et ledit motif minoritaire, en proportion molaire dans le copolyamide semi-cristallin comprise de 1 à 20%, en particulier de 1 à 10%, notamment de 2 à 10% par rapport à 15 la somme de tous les motifs dudit copolyamide, comprend les restes d'un dimère d'acide gras, en proportion d'au moins 75% en poids, notamment d'au moins 92% en poids, en particulier d'au moins 95% en poids, de formule (I) suivante: HO2C-(CH2)n (CH2)p-CO2H (I), 20 dans laquelle formule : n est compris de 1 à 10, en particulier 1 à 7, p est compris de 1 à 10, en particulier 1 à 7, 0 correspond à une structure choisie parmi : 1 1 25 - R1-CH-CH-R2, dans laquelle R1 et R2 représentent, indépendamment l'un de l'autre, H ou une chaîne alkyle en Ci à C12, en particulier en C7 à C11, 3067033 19 le nombre total d'atomes de carbone dans le diacide de formule (I), la diamine de formule (II) et l'aminoacide de formule (III) étant supérieur ou égale à 30, en particulier supérieur ou égal à 36, en particulier 36, et au moins l'un des autres motifs dudit copolyamide est un motif A choisi parmi un motif 5 obtenu à partir d'un aminoacide en C6 à C12, un motif obtenu à partir d'un lactame en C6 à C12, et un motif répondant à la formule (diamine aliphatique en Ca).(diacide aliphatique en Cb), avec a représentant le nombre d'atomes de carbone de la diamine et b représentant le nombre d'atome de carbone du diacide, a et b étant chacun compris entre 4 et 36, notamment entre 4 et 22. 10 Avantageusement, la présente invention concerne l'utilisation d'une composition telle que définie ci-dessus, dans laquelle le nombre de carbones de la diamine X est supérieur à 8, en particulier est égal à 10. Avantageusement, le motif A est motif obtenu à partir de la polycondensation d'un lactame ou d'un aminoacide, en particulier choisi parmi le PA 11 et le PA12. 15 Avantageusement, la présente invention concerne l'utilisation d'une composition telle que définie ci-dessus, dans laquelle le nombre de carbones de la diamine X est supérieur à 8, en particulier est égal à 10 et le motif A est motif obtenu à partir de la polycondensation d'un lactame ou d'un aminoacide, en particulier choisi parmi le PA 11 et le PA12. Avantageusement, la présente invention concerne l'utilisation d'une composition telle 20 que définie ci-dessus, dans laquelle le motif A est un motif obtenu à partir de la polycondensation d'une diamine aliphatique en Ca et d'un acide dicarboxylique aliphatique en Cb, en particulier le motif Ca + Cb > 15, notamment > 19. Dans les unités A= CaCb et/ou X.diacide de formule (I), indépendamment l'une de l'autre, jusqu'à 30% en mole, par rapport à la quantité totale des diacides carboxyliques, le 25 diacide Cb et/ou diacide de formule (I) peut être remplacé par d'autres diacides carboxyliques aromatiques, aliphatiques ou cycloaliphatiques comprenant 6 à 36 atomes de carbone, en particulier 6 à 14 atomes de carbone, et, dans les unités A= CaCb et/ou X.diacide de formule (I), indépendamment l'une de l'autre, jusqu'à 30% en mole de Ca et/ou selon le cas de X, par rapport à la quantité totale des 3067033 20 diamines, peut être remplacée par d'autres diamines comprenant de 4 à 36 atomes de carbone, en particulier 6 à 12 atomes de carbone, et dans le copolyamide, pas plus de 30% en mole, par rapport à la quantité totale des monomères, peut être formée par des lactames ou des acides aminocarboxyliques, et 5 à condition que la somme des monomères qui remplacent le diacide de formule (I) le diacide Cb, la diamine Ca et X ne dépasse pas une concentration de 30% en mole par rapport à la quantité totale des monomères utilisés dans le copolyamide et à condition qu'aucune des unités Ca, Cb, X et diacide de formule (I) ne soit pas totalement substituée. 10 Avantageusement, la présente invention concerne l'utilisation d'une composition telle que définie ci-dessus, dans laquelle le nombre de carbones de la diamine X est supérieur à 8, en particulier est égal à 10 et le motif A est un motif obtenu à partir de la polycondensation d'une diamine aliphatique en Ca et d'un acide dicarboxylique aliphatique en Cb, en particulier le motif Ca + Cb > 15, notamment > 19. 15 Avantageusement, le motif A est choisi parmi PA614, PA618, PA1010, PA1012, PA1014, PA1018, PA1210, PA1212, PA1214, PA1218. Dans un mode de réalisation avantageux, la présente invention concerne l'utilisation d'une composition telle que définie ci-dessus, dans laquelle ladite composition comprend un polyamide choisi parmi un polyamide aliphatique, cycloaliphatique et aromatique, et ledit au 20 moins un polyamide semi-cristallin. Avantageusement, le dit polyamide aliphatique ou cycloaliphatique ou aromatique est en proportion en poids de 0,1 à 90%, notamment de 0,1 à 80%, en particulier de 0,1% à 50%. Avantageusement, ledit polyamide est un polyamide aliphatique ou cycloaliphatique 25 identique au motif A dudit polyamide semi-cristallin. Avantageusement, la composition comprend deux polyamides dont l'un est le copolyamide semi-cristallin comprenant au moins un motif minoritaire. Avantageusement, la composition comprend deux polyamides dont l'un est un homopolyamide aliphatique et l'autre est le copolyamide semi-cristallin comprenant au moins 3067033 21 un motif minoritaire, en particulier le dit homopolyamide aliphatique étant en proportion en poids de 0,1 à 90%, notamment de 0,1 à 80%. Dans un mode de réalisation avantageux, la présente invention concerne l'utilisation d'une composition telle que définie ci-dessus, dans laquelle la composition comprend de plus 5 au moins une polyoléfine, en particulier fonctionnalisée. La polyoléfine peut être fonctionnalisée ou non fonctionnalisée, avantageusement fonctionnalisée, ou être un mélange d'au moins une fonctionnalisée et/ou d'au moins une non fonctionnalisée, en particulier un mélange d'au moins une fonctionnalisée et d'au moins une non fonctionnalisée. 10 On entend par polyoléfine, un polymère comprenant des motifs oléfines tels que, par exemple, des motifs éthylène, propylène, butène, octène ou tout autre alpha oléfine. A titre d'exemple, on peut citer : les polyéthylènes tels que les LDPE, HDPE, LLDPE ou VLDPE, le polypropylène ou encore les polyéthylènes métallocènes ; 15 - les copolymères de l'éthylène tels que les copolymères éthylène/propylène, les terpolymères éthylène/propylène/diène ; et - les copolymères de l'éthylène avec au moins un produit choisi parmi les sels ou esters d'acides carboxyliques insaturés et les esters vinyliques d'acides carboxyliques saturés ; les copolymères d'acrylonitrile et de butadiène tels que le NBR. 20 Dans une version particulièrement avantageuse de l'invention, la polyoléfine est un copolymère élastomère de l'éthylène. Un tel copolymère élastomère d'éthylène est un composé obtenu à partir d'au moins deux monomères distincts dont au moins un monomère d'éthylène. De préférence, ce copolymère élastomère d'éthylène est choisi parmi un copolymère 25 éthylène/propylène (EPR), un copolymère éthylène/butylène, un copolymère «éthylène/octène et un copolymère éthylène/(méth)acrylate d'alkyle. 3067033 22 Le copolymère éthylène/propylène (EPR) est un copolymère élastomère bien connu, obtenu à partir de monomères d'éthylène et de propylène. L'EPR ou EPM, est notamment décrit dans l'ouvrage Ullmann's Encyclopedia of Industrial Chemistry, 5e édition, Vol A 23, des pages 282 à 288, le contenu étant incorporé dans la présente demande. 5 Le copolymère éthylène/butylène est obtenu à partir de monomères d'éthylène et de butène-1. Le copolymère éthylène/(méth)acrylate d'alkyle est obtenu par polymérisation radicalaire de l'éthylène et de (méth)acrylate d'alkyle. Le méth(acrylate) d'alkyle est de préférence choisi parmi le (méth)acrylate de méthyle, l'acrylate d'éthyle, l'acrylate de n- 10 butyle, l'acrylate d'isobutyle, l'acrylate d'octyle et l'acrylate de 2-éthylhexyle. La polyoléfine utilisée dans le cadre de la présente invention peut être fonctionnalisée dans le sens où elle comprend au moins une fonction époxy, anhydride ou acide, cette fonction étant introduite par greffage ou par copolymérisation. La polyoléfine fonctionnalisée peut notamment être choisie parmi les copolymères 15 éthylène/alpha oléfines, fonctionnalisés et les copolymères éthylène/(méth)acrylate d'alkyle fonctionna lises. La polyoléfine fonctionnalisée peut également être choisie parmi : - les copolymères de l'éthylène, d'un époxyde insaturé et éventuellement d'un ester ou un sel d'acide carboxylique insaturé ou d'un ester vinylique d'acide carboxylique 20 saturé. Ce sont, par exemple, les copolymères éthylène/acétate de vinyle/(méth)acrylate de glycidyle ou les copolymères éthylène/(méth)acrylate d'alkyle/(méth)acrylate de glycidyle, - les copolymères de l'éthylène, d'un anhydride d'acide carboxylique insaturé et/ou d'un acide carboxylique insaturé pouvant être partiellement neutralisé par un métal (Zn) ou un alcalin (Li) et éventuellement d'un ester d'acide carboxylique insaturé ou d'un ester 25 vinylique d'acide carboxylique saturé. Ce sont, par exemple, les copolymères éthylène/acétate de vinyle/anhydride maléique, les copolymères éthylène/(méth)acrylate d'alkyle/anhydride maléique ou encore les copolymères éthylène/(méth)acrylate de Zn ou Li/anhydride maléique. 3067033 23 La densité de la polyoléfine fonctionnalisée peut avantageusement être comprise entre 0,86 et 0,965. De manière avantageuse, la polyoléfine est fonctionnalisée par un anhydride d'acide carboxylique. 5 Plus préférentiellement, la polyoléfine fonctionnelle est choisie parmi un copolymère éthylène/propylène (EPR) greffé anhydride maléique, un copolymère éthylène/butylène greffé anhydride maléique, un copolymère éthylène/octène greffé anhydride maléique et un copolymère éthylène/(méth)acrylate d'alkyle comprenant une fonction anhydride maléique, un copolymère à bloc styrène/éthylène-butène/styrène (SEBS). 10 A titre d'exemple de copolymère éthylène/(méth)acrylate d'alkyle comprenant une fonction anhydride maléique, on peut citer les terpolymères de l'éthylène, d'acrylate d'alkyle et d'anhydride maléique, notamment commercialisés par la Demanderesse sous la dénomination commerciale Lotader®. A titre d'exemple de copolymère à bloc styrène/éthylène-butène/styrène (SEBS), on 15 peut citer les Kratons®, notamment le Kraton® FG 1901 commercialisés par Kraton Polymers International. La polyoléfine est présente de 0,1 à 50 % en poids, avantageusement de 12 à 40% avantageusement de 10 à 30%. Dans un autre mode de réalisation avantageux, la dite polyoléfine est présente en 20 proportion massique de 12 à 40% dans ladite composition. Dans un mode de réalisation avantageux, ladite composition est dépourvue de plastifiant. Dans un autre mode de réalisation avantageux, ladite composition est dépourvue de plastifiant et la dite polyoléfine est présente en proportion massique de 12 à 40% dans ladite 25 composition. 3067033 24 Dans un mode de réalisation avantageux, la présente invention concerne l'utilisation d'une composition telle que définie ci-dessus, dans laquelle la composition comprend de plus au moins un plastifiant. Le plastifiant est choisi parmi les dérivés de benzène sulfonamide, tels que le n- 5 butyl benzène sulfonamide (BBSA) ; l'éthyl toluène sulfonamide ou le N-cyclohexyl toluène sulfonamide ; les esters d'acides hydroxy-benzoïques, tels que le parahydroxybenzoate d'éthy1-2-hexyle et le parahydroxybenzoate de décy1-2-hexyle ; les esters ou éthers du tétrahydrofurfuryl alcool, comme l'oligoéthylèneoxytétrahydrofurfurylalcool ; et les esters de l'acide citrique ou de l'acide hydroxy-malonique, tel que l'oligoéthylèneoxy malonate. 10 On ne sortirait pas du cadre de l'invention en utilisant un mélange de plastifiants. Le plastifiant particulièrement préféré est le n-butyl benzène sulfonamide (BBSA). Le plastifiant peut être introduit dans le polyamide pendant la polycondensation ou ultérieurement. Le plastifiant utilisé dans la composition est en proportion massique de 3 à 10 %, en 15 particulier de 4 à 7%. Dans un autre mode de réalisation avantageux, ledit plastifiant est en proportion massique de 3 à 10%, notamment de 4 à 7% et la dite polyoléfine est présente en proportion massique de 12 à 40% dans ladite composition. Dans un mode de réalisation avantageux, la présente invention concerne l'utilisation 20 d'une composition telle que définie ci-dessus, dans laquelle la composition comprend de plus au moins un additif. L'additif est choisi parmi un catalyseur, un antioxydant, un stabilisant thermique, en particulier le Naugard® 445, un stabilisant UV, un stabilisant à la lumière, un lubrifiant, une charge, un agent ignifugeant, un agent nucléant, un allongeur de chaîne et un colorant. 25 Le terme « catalyseur» désigne un catalyseur de polycondensation tel qu'un acide minéral ou organique. 3067033 25 Avantageusement, la proportion en poids de catalyseur est comprise d'environ 50 ppm à environ 5000 ppm, en particulier d'environ 100 à environ 3000 ppm par rapport au poids total de la composition. Avantageusement, le catalyseur est choisi parmi l'acide phosphorique (H3PO4), 5 l'acide phosphoreux (H3P03), l'acide hypophosphoreux (H3P02), ou un mélange de ceux-ci. L'antioxydant peut notamment être un antioxydant à base de complexe de cuivre de 0,05 à 5% en poids, de préférence de 0,05 à 1% en poids de préférence de 0,1 à 1%. L'expression complexe de cuivre désigne notamment un complexe entre un sel monovalent ou divalent de cuivre avec un acide organique ou inorganique et un ligand 10 organique. Avantageusement, le sel de cuivre est choisi parmi les sels cuivriques (Cu(II)) d'halogénure d'hydrogène, les sels cuivreux (Cu(l)) d'halogénure d'hydrogène et les sels d'acides carboxyliques aliphatiques. En particulier, les sels de cuivre sont choisis parmi CuCI, CuBr, Cul, CuCN, CuC12, 15 Cu(OAc)2, le stéarate cuivrique. Des complexes de cuivre sont notamment décrits dans US3505285. Ledit complexe à base de cuivre peut de plus comprendre un ligand choisi parmi les phosphines, en particulier les triphenylphosphines, le mercaptobenzimidazole, l'EDTA, l'acétylacétonate, la glycine, l'éthylène diamine, l'oxalate, la diéthylène dimaine, la triéthylène 20 tetraamine, la pyridine, la diphosphone et le dipyridyl ou leurs mélanges, en particulier la triphénylphosphine et/ou le mercaptobenzimidazole. Les phosphines désignent les alkylphosphines, telle que la tributylphosphine ou les arylphosphines telle que la triphénylphosphine (TPP). Avantageusement, ledit ligand est la triphénylphosphine. 25 Des exemples de complexes ainsi que leur préparation sont décrits dans le brevet CA 02347258. 3067033 26 Avantageusement, la quantité de cuivre dans la composition de l'invention est comprise de 10 ppm à 1000 ppm en poids, notamment de 20 ppm à 70 ppm, en particulier de 50 à 150 ppm par rapport au poids total de la composition. Dans un mode de réalisation avantageux, la présente invention concerne l'utilisation 5 d'une composition telle que définie ci-dessus, caractérisée en ce que ledit complexe à base de cuivre comprend de plus un composé organique halogéné. Le composé organique halogéné peut être tout composé organique halogéné. Avantageusement, ledit composé organique halogéné est un composé à base de brome et/ou un composé aromatique. 10 Avantageusement, ledit composé aromatique est notamment choisi parmi le decabromediphenyl, decabromodiphenyl ether, les oligomères de bromo ou chloro styrène, le polydibromostyrene, le tetrabromobisphenyl-A, les dérivés de tetrabisphenyl-A, tels que les dérivés epoxy, et les dérivés de chloro dimethanedibenzo(a,e)cyclooctène et leurs mélanges. Avantageusement, ledit composé organique halogéné est un composé à base de 15 brome. Ledit composé organique halogéné est ajouté à la composition en une proportion de 50 à 30 000 ppm en poids d'halogène par rapport au poids total de la composition, notamment de 100 à 10000 en particulier de 500 à 1500 ppm. Avantageusement, le ratio molaire cuivre:halogène est compris de 1 :1 à 1 :3000, 20 notamment de 1 :2 à 1 :100. En particulier, ledit ratio est compris de 1 :1,5 à 1:15. Avantageusement, l'antioxydant à base de complexe de cuivre est choisi parmi un Bruggolen® H3386, un Bruggolen® H3376, un Bruggolen® H3344, un Bruggolen® H3350, en particulier un Bruggolen® H3386. 25 I I est également possible d'utiliser des limiteurs de chaînes en tant qu'additifs. Des exemples de régulateurs de chaîne appropriés sont des monoamines, des acides monocarboxyliques, des diamines, des triamines, des acides dicarboxyliques, des acides tricarboxyliques, des tétraamines, des acides tétracarboxyliques et, des oligoamines ou des 3067033 27 acides oligocarboxyliques ayant respectivement dans chaque cas 5 à 8 groupes amino ou carboxy et en particulier des acides dicarboxyliques, des acides tricarboxyliques ou un mélange d'acides dicarboxyliques et d'acides tricarboxyliques. A titre d'exemple, il est possible d'utiliser l'acide dodécanedicarboxylique sous forme d'acide dicarboxylique et de l'acide 5 trimellitique comme acide tricarboxylique. Préférentiellement ledit limiteur de chaîne sera différent d'un limiteur de chaîne monofonctionnel. De préférence, les additifs du polyamide de la composition de l'invention se présentent en une quantité de 0 à 10%, en particulier de 1 à 45 %, en poids par rapport au 10 poids total de la composition. Dans un mode de réalisation avantageux, la présente invention concerne l'utilisation d'une composition telle que définie ci-dessus, dans laquelle la composition comprend en poids : - 70 à 99,9%, notamment de 70 à 88% en poids dudit copolyamide semi-cristallin 15 comprenant optionnellement de 0 à 70% en poids d'un autre polyamide, - 0,1 à 50 % en poids, avantageusement de 12 à 40%, en particulier de 12 à 30 % en poids, d'une polyoléfine comprenant une fonction époxy, anhydride ou acide, introduite par greffage ou par copolymérisation, et - 0 à 10%, notamment de 3 à 10 % en poids, avantageusement de 4 à 7 % en poids, 20 d'un plastifiant, - 0 à 10%, en poids, d'un additif, en particulier de 1 à 10%. La composition utilisée dans le cadre de la présente invention est préparée par mélange, à l'état fondu, des différents constituants dans tout dispositif de mélange, et de 25 préférence une extrudeuse. La composition est le plus souvent récupérée sous forme de granulés. Selon un autre aspect, la présente invention concerne un tuyau, en particulier flexible, destiné à transporter un liquide de refroidissement, comprenant au moins une couche d'étanchéité (1) obtenue à partir d'une composition telle que définie ci-dessus. 3067033 28 La couche de protection peut être une nappe de fibres métalliques ou des caoutchoucs. Toutes les caractéristiques définies ci-dessus dans le paragraphe « Utilisation » sont valables pour le tuyau comprenant la composition de l'invention. 5 Selon un autre aspect, la présente invention concerne une composition comprenant en poids : - 70 à 85% en poids d'un copolyamide semi-cristallin tel que défini ci-dessus, comprenant optionnellement de 0 à 70% en poids d'un autre polyamide, - de 12 à 40 % en poids, préférentiellement de 12 à 30% d'une polyoléfine comprenant 10 une fonction époxy, anhydride ou acide, introduite par greffage ou par copolymérisation, - de 3 à 10 % en poids, avantageusement de 4 à 7 % en poids, d'un plastifiant, et - de 0 à 10%, en poids, d'un additif, en particulier de 1 à 10%. Avantageusement, ledit autre polyamide est un polyamide aliphatique, en particulier PA11 ou 15 PA12. Avantageusement, ledit copolyamide de la composition ci-dessus définie comprend au moins un motif minoritaire issu de la polycondensation : d'au moins une diamine avec au moins un acide gras polymérisé, en particulier un dimère d'acide gras, ou 20 d'au moins un dimère diamine avec au moins un acide dicarboxylique, ou d'au moins un dimère aminoacide, en particulier issu de la polycondensation : d'au moins une diamine avec au moins un acide gras polymérisé, en particulier un dimère d'acide gras, ou 25 d'au moins un dimère diamine avec au moins un acide dicarboxylique, ou leur mélanges. Avantageusement, ledit motif minoritaire dudit copolyamide de la composition ci-dessus définie est un motif X.diacide de formule (I), X étant une diamine aliphatique. 3067033 29 La présente invention va maintenant être illustrée par des exemples de différentes compositions dont l'utilisation fait l'objet de la présente invention ainsi que par différentes structures de tuyaux flexibles, également conformes à l'objet de la présente invention. 5 DECRIPTION DES FIGURES La figure 1 représente l'hydrolyse à 130°C pH4 de pièces moulées obtenues à partir des différentes compositions formulées du tableau III. L'allongement résiduel est environ 2 fois plus important à vieillissement égal. La durée de vie pour atteindre un allongement à la rupture de 50% (critère usuel) est nettement plus 10 élevée. La pièce extrudée obtenue avec la composition formulée de l'invention avec le Pripol 1009 présente donc une résistance à l'hydrolyse très nettement améliorée par rapport à une pièce obtenue avec une formulation à base de PA11. Abscisse : durée du vieillissement en heures 15 Ordonnée : Allongement à la rupture (%) Courbe supérieure : FI2 Courbe intermédiaire : FI1 Courbe inférieure : FC1 20 EXEMPLES 1. Préparation d'un polymère de la composition de l'invention Les compositions suivantes ont été préparées Cl 11 unité Polyamide et PAll PA11/10.Pripol Composition 1009 molaire 19/1 Acide kg téréphtalique 3067033 30 Acide Amino 11 29 27,62 kg undécanoïque Décanediamine 1,26 kg Acide sébacique kg Pripol 1009 4,12 kg BisHMTA kg Acide N-heptyl kg Amino 11 undécanoïque Eau permutée 8 4 kg H3PO4 85 % 20.4 23,3 g TABLEAU 1 Le Pripol 1009 utilisé a un indice d'hydroxyle 10H = 196 mg KOH/g, ce qui donne une masse molaire équivalente égale à 572.6 g/mol. Le pripol 1009 est constitué de : 98,5% de dimère, l_% de trimère, l_% de 1 1/2 mère et REVENDICATIONS1. Utilisation d'une composition comprenant au moins un polyamide, dont l'un au moins dudit polyamide est un copolyamide semi-cristallin comprenant au moins un motif minoritaire issu de la polycondensation : d'au moins une diamine avec au moins un acide gras polymérisé, en particulier un dimère d'acide gras, ou d'au moins un dimère diamine avec au moins un acide dicarboxylique, ou d'au moins un dimère aminoacide, en particulier issu de la polycondensation : d'au moins une diamine avec au moins un acide gras polymérisé, en particulier un dimère d'acide gras, ou d'au moins un dimère diamine avec au moins un acide dicarboxylique, ou leur mélanges, comme couche d'étanchéité dans un tuyau, en particulier flexible, contenant un liquide de refroidissement. 2. Utilisation selon la revendication 1, dans laquelle ledit motif minoritaire comprend au moins l'une des formules suivantes : - soit les restes d'un dimère d'acide gras de formule (I) suivante: H02C-(CH2)n-CYCH2)p-CO2H (0, - soit les restes d'un dimère diamine de formule (II) suivante : H2N-(CH2)n- (CH2)p-NH2 (II), soit les restes d'un dimère amino acide de formule (III) suivante : H2N-(CH2)n- -(CH2)p-CO2H (III), ou un mélange de celles-ci, dans lesquelles formules, indépendamment l'une de l'autre : 3067033 35 n est compris de 1 à 10, en particulier 1 à 7, p est compris de 1 à 10, en particulier 1 à 7, 0 correspond à une structure choisie parmi : \ / - R1-C-R2, 5 - R1-CH-CH-R2, - R1-CH-(CH2),,-CH-R2, m étant compris de 1 à 5 dans lesquelles R1 et R2 représentent, indépendamment l'un de l'autre, H ou 10 une chaîne alkyle en Ci à C12, en particulier en C7 à C11, et - dans laquelle R1 et R2 sont cyclisés pour former une structure : 15 i) à un cycle de type R3 cyclohexane : 20 R3 ou phényle : R4 ii) à deux cycles de type i,z,3,4-tétrahydronaphtalène R3 R4 25 ou de type bicyclo[4.4.0]décane : R3 R4 3067033 36 R3 et R4 étant dans les structures à un ou deux cycles des résidus alkyles en Cl à C10, en particulier C7 à C9, ou un mélange de celles-ci, le nombre total d'atomes de carbone dans le diacide de formule (I), la diamine de 5 formule (II) et l'aminoacide de formule (III) étant supérieur ou égale à 30, en particulier supérieur ou égal à 36, en particulier 36. 3. Utilisation selon la revendication 1 ou 2, dans laquelle le tuyau est un tuyau flexible. 10 4. Utilisation selon l'une des revendications 1 à 3, dans laquelle le copolyamide est un copolyamide aliphatique. 5. Utilisation selon l'une des revendications 1 à 4, dans laquelle la viscosité en solution de la composition, telle que déterminée selon la norme ISO 307:2007 dans le m-crésol 15 à une température de 20°C, est supérieure à 1, en particulier supérieure à 1,2. 6. Utilisation selon l'une des revendications 1 à 5, dans laquelle la Tf de la composition est supérieure à 170°C, telle que déterminée selon la norme ISO 11357-3 :2013 à une vitesse de 20K/min en DSC. 20 7. Utilisation selon l'une des revendications 1 à 6, dans laquelle au moins l'un des autres motifs dudit copolyamide est un motif A choisi parmi un motif obtenu à partir d'un aminoacide en C6 à C12, un motif obtenu à partir d'un lactame en C6 à C12, et un motif répondant à la formule (diamine aliphatique en Ca).(diacide aliphatique en Cb), avec a 25 représentant le nombre d'atomes de carbone de la diamine et b représentant le nombre d'atome de carbone du diacide, a et b étant chacun compris entre 4 et 22. 8. Utilisation selon l'une des revendications 1 à 7, dans laquelle la proportion molaire dudit au moins motif minoritaire dans le copolyamide semi-cristallin est de 1 à 20%, en particulier de 1 à 10%, notamment de 2 à 10% par rapport à la somme de tous les motifs dudit copolyamide. 3067033 37 9. Utilisation selon l'une des revendications 1 à 8, dans laquelle ledit motif minoritaire est un motif X.diacide de formule (I), telle que définie dans la revendication 2, X étant une diamine aliphatique. 5 10. Utiliation selon la revendication 9, dans laquelle 0, tel que défini dans les formules (I), (II) et (III) de la revendication 2, correspond à R1-CH-CH-R2. 11. Utilisation selon la revendication 9 ou 10, dans laquelle l'acide gras polymérisé comprend un dimère d'acide gras en proportion d'au moins 75% en poids, notamment 10 d'au moins 92% en poids, en particulier d'au moins 95% en poids. 12. Utilisation selon l'une des revendications 9 à 11, dans laquelle le nombre de carbones de la diamine X est supérieur à 8, en particulier est égal à 10. 15 13. Utilisation selon l'une des revendications 6 à 12, dans laquelle le motif A, tel que défini dans la revendication 7, est un motif obtenu à partir de la polycondensation d'un lactame ou d'un aminoacide, en particulier choisi parmi le PA 11 et le PA12. 14. Utilisation selon l'une des revendications 6 à 13, dans laquelle le motif A, tel que défini 20 dans la revendication 7, est un motif obtenu à partir de la polycondensation d'une diamine aliphatique en Ca et d'un acide dicarboxylique aliphatique en Cb, en particulier le motif Ca + Cb > 15, notamment > 19. 15. Utilisation selon la revendication 14, dans laquelle le motif A est choisi parmi PA614, 25 PA618, PA1010, PA1012, PA1014, PA1018, PA1210, PA1212, PA1214, PA1218. 16. Utilisation selon l'une des revendications 1 à 15, dans laquelle la composition comprend un polyamide choisi parmi un polyamide aliphatique, cycloaliphatique et aromatique, et ledit au moins un polyamide semi-cristallin. 30 17. Utilisation selon la revendication 16, dans laquelle ledit polyamide est un polyamide aliphatique ou cycloaliphatique identique au motif A, tel que défini dans la revendication 7, dudit polyamide semi-cristallin. 3067033 38 18. Utilisation selon l'une des revendications 1 à 17, dans laquelle la composition comprend de plus au moins une polyoléfine, en particulier fonctionnalisée. 19. Utilisation selon l'une des revendications 1 à 18, dans laquelle la composition 5 comprend de plus au moins un plastifiant. 20. Utilisation selon l'une des revendications 1 à 19, dans laquelle la composition comprend de plus au moins un additif. 10 21. Utilisation selon l'une des revendications 1 à 20, dans laquelle la composition comprend en poids : - 70 à 99,9%, notamment de 70 à 88% en poids dudit copolyamide semi-cristallin comprenant optionnellement de 0 à 70% en poids d'un autre polyamide, - 0,1 à 50 % en poids, avantageusement de 12 à 40%, en particulier de 12 à 30 % en 15 poids, d'une polyoléfine comprenant une fonction époxy, anhydride ou acide, introduite par greffage ou par copolymérisation, et - 0 à 10%, notamment de 3 à 10 % en poids, avantageusement de 4 à 7 % en poids, d'un plastifiant, - 0 à 10%, en poids, d'un additif, en particulier de 1 à 10%. 20 22. Tuyau, en particulier flexible, destiné à transporter un liquide de refroidissement comprenant au moins une couche d'étanchéité (1) obtenue à partir d'une composition telle que définie selon l'une des revendications 1 à 21. 25 23. Composition comprenant en poids : - 70 à 85% d'un copolyamide semi-cristallin tel que défini dans la revendication 1, comprenant optionnellement de 0 à 70% en poids d'un autre polyamide, - de 12 à 40% en poids, préférentiellement de 12 à 30% d'une polyoléfine comprenant une fonction époxy, anhydride ou acide, introduite par greffage ou par 30 copolymérisation, - de 3 à 10 % en poids, avantageusement de 4 à 7 % en poids, d'un plastifiant, et 3067033 39 - de 0 à 10%, en poids, d'un additif, en particulier de 1 à 10%. 24. Composition selon la revendication 23, dans laquelle ledit autre polyamide est un polyamide aliphatique, en particulier PA11 ou PA12. 5 25. Composition selon la revendication 23 ou 24, dans laquelle ledit copolyamide est tel que défini dans la revendication 2. 26. Composition selon l'une des revendications 23 à 25, dans laquelle ledit copolyamide 10 est tel que défini dans la revendication 9.